СПОСОБ ИЗГОТОВЛЕНИЯ ОПТИЧЕСКОГО ВОЛОКНА ПРИ ПОНИЖЕННОМ ДАВЛЕНИИ

1. Способ изготовления оптического волокна, причем упомянутый способ включает в себя этапы:
вытягивания непокрытого оптического волокна из источника нагретого стекла в печи;
обработки оптического волокна посредством выдерживания оптического волокна в устройстве обработки для охлаждения оптического волокна со скоростью, которая ниже скорости охлаждения волокна в воздушной среде при 25°С и давлении 1 атм; и
снижения давления в по меньшей мере одном из печи и устройства обработки так, чтобы давление в по меньшей мере одном из печи и устройства обработки находилось в диапазоне 0,01-0,80 атм.
2. Способ по п. 1, в котором давление находится в диапазоне 0,02-0,650 атм.
3. Способ по п. 1, в котором давление находится в диапазоне 0,05-0,50 атм.
4. Способ по п. 1, в котором оптическое волокно выходит из устройства обработки при температуре свыше 500°С.
5. Способ по п. 1, в котором как печь, так и устройство обработки имеют давление в диапазоне 0,01-0,80 атм.
6. Способ по п. 1, дополнительно включающий в себя этап подачи инертного газа в по меньшей мере одно из печи и устройства обработки.
7. Способ по п. 6, в котором печь, по существу, не содержит гелия.
8. Способ по п. 1, в котором этап снижения давления включает в себя снижение давления на множестве стадий устройства обработки таким образом, что каждая стадия имеет разное пониженное давление для обеспечения разных скоростей охлаждения.
9. Способ по п. 8, в котором множество стадий охлаждения достигается посредством использования диафрагмы между смежными стадиями, что позволяет оптическому волокну проходить через диафрагму.
10. Способ по п. 1, в котором устройство обработки содержит затвор, образованный на одном конце, противоположном печи, причем упомянутый затвор имеет отверстие, через которое оптическое волокно выходит из устройства обработки, и дополнительно включает в себя этап управления размещением оптического волокна, выходящего из затвора устройства обработки, путем центрирования волокна с помощью бесконтактного центрирующего устройства.
11. Способ по п. 10, в котором затвор содержит множество отверстий, имеющих разные размеры отверстия, причем оптическое волокно выходит через это множество отверстий.
12. Способ по п. 1, в котором оптическое волокно проходит через устройство обработки со скоростью свыше 20 м/с в течение временного интервала 0,2 с или менее, и оптическое волокно охлаждается посредством снижения температуры, по меньшей мере, на 800°С.
13. Способ по п. 1, дополнительно включающий в себя этап охлаждения оптического волокна в устройстве обработки с помощью вентилятора.
14. Способ по п. 1, дополнительно включающий в себя этап нагревания части устройства обработки до температуры в диапазоне от 200°С до 600°С.
15. Способ изготовления оптического волокна, причем упомянутый способ включает в себя этапы:
вытягивания оптического волокна из источника нагретого стекла в печи; и
снижения давления в печи так, чтобы давление в печи находилось в диапазоне 0,05-0,80 атм.
16. Способ по п. 15, в котором печь, по существу, не содержит гелия.
17. Способ по п. 15, дополнительно включающий в себя этап обработки оптического волокна путем выдерживания оптического волокна в устройстве обработки для охлаждения оптического волокна, причем оптическое волокно выходит из устройства обработки при температуре свыше 500°С.
18. Способ изготовления оптического волокна, причем данный способ включает в себя этапы:
вытягивания оптического волокна из источника нагретого стекла в печи;
обработки оптического волокна посредством выдерживания оптического волокна в устройстве обработки для охлаждения оптического волокна со скоростью, которая ниже скорости охлаждения волокна в воздушной среде при 25°С и давлении 1 атм., причем оптическое волокно выходит из устройства обработки при температуре свыше 500°С; и
снижения давления в устройстве обработки так, чтобы давление в устройстве обработки находилось в диапазоне 0,05-0,80 атм.
19. Способ по п. 18, дополнительно включающий в себя этапы:
охлаждения оптического волокна в окружающей воздушной среде при близком к атмосферному давлении; и
покрытия оптического волокна после этапа охлаждения в окружающей воздушной среде.
20. Система изготовления оптического волокна, включающая в себя:
печь, выполненную с возможностью содержания и нагревания источника стекла, из которого вытягивается оптическое волокно;
устройство обработки для обработки оптического волокна, вытягиваемого из источника нагретого стекла в печи, причем обработка охлаждает оптическое волокно со скоростью, которая ниже скорости охлаждения волокна в воздушной среде при 25°С и давлении 1 атм; и
вакуумный насос, выполненный с возможностью снижения давления в по меньшей мере одном из печи и устройства обработки до давления в диапазоне 0,05-0,80 атм.